(57)【特許請求の範囲】
【請求項１】
サイドバイサイド型に貼り合わされ、そのうちの一方の成分がポリトリメチレンテレフタレート、もう一方の成分がポリエチレンテレフタレートを含んでなる複合繊維からなる芯糸と、ポリエステルからなる鞘糸とからなり、表層部に形成されたループ毛羽のうち、毛羽長が０. ３５ｍｍ以上のループ毛羽の個数が２５０ケ／ｍ以上であり、かつ、２０％伸長し、除重後に、下記式を満足し、さらにすることを特徴とするループヤーン。
Ｙ値（交絡均斉度）≧２０
ＤＬｍａｘ≦２０ｍｍ
Ｙ値：１ｍ当たりの交絡数／ＤＬｍａｘ
ＤＬｍａｘ：１ｍ当たりの非交絡部の最大長（ｍｍ）
【請求項２】
２０％伸長し、除重後の伸長回復率が７０％以上であることを特徴とする請求項１に記載のループヤーン。
【請求項３】
ヤング率が８．０ｃＮ／ｄｔｅｘ以上１２．０ｃＮ／ｄｔｅｘ以下であることを特徴とする請求項１または２に記載のループヤーン。
【請求項４】
サイドバイサイド型に貼り合わされ、そのうちの一方の成分がポリトリメチレンテレフタレート、もう一方の成分がポリエチレンテレフタレートを含んでなる複合マルチフィラメントを、張力が０．３ｃＮ／ｄｔｅｘ〜２．５ｃＮ／ｄｔｅｘとなる緊張領域に通過せしめ、通過後、ポリエステルからなるマルチフィラメントと合流せしめ、流体攪乱処理を施すことを特徴とするループヤーンの製造方法。
【請求項５】
緊張領域に熱ピンを配置し、ポリトリメチレンテレフタレートを含むマルチフィラメントを熱ピンにより延伸しつつ通過せしめることを特徴とする請求項４に記載のループヤーンの製造方法。
【請求項６】
請求項１〜３のいずれかに記載のループヤーンを用いたことを特徴とする織編物。
【請求項７】
請求項４または５に記載のループヤーンの製造方法により製造されたループヤーンを用いたことを特徴とする織編物。
【発明の詳細な説明】
【技術分野】
【０００１】  本発明はループヤーンおよびその製造方法ならびに織物または編物（本発明においては、これらを総称して「織編物」と略記することがある）に関するものである。
【背景技術】
【０００２】  糸条に流体攪乱処理を施すことにより得られるループヤーンは、糸条表面に多数のループを有し、表面の風合が柔らかでボリューム感が得られるので、多用途に利用されている。しかしながら、従来のループヤーンはストレッチ性がほとんどなく、スポーツ衣料等のストレッチ性が要求される用途には全く用いられていないのが現状である。
【発明が解決しようとする課題】
【０００３】  本発明の目的は、ソフトな風合いおよびボリューム感を併せもち、さらにはストレッチ性や寸法安定性に優れたループヤーンおよびその製造方法を提供することにある。
【課題を解決するための手段】
【０００４】
【課題を解決するための手段】
すなわち、本発明は、サイドバイサイド型に貼り合わされ、そのうちの一方の成分がポリトリメチレンテレフタレート、もう一方の成分がポリエチレンテレフタレートを含んでなる複合繊維から芯糸と、ポリエステルからなる鞘糸とからなり、表層部に形成されたループ毛羽のうち、毛羽長が０. ３５ｍｍ以上のループの個数が２５０ケ／ｍ以上であり、かつ、２０％伸長し、除重後に、下記式を満足するループヤーンである。
【０００５】  Ｙ値（交絡均斉度）≧２０
ＤＬｍａｘ≦２０ｍｍ
Ｙ値：１ｍ当たりの交絡数／ＤＬｍａｘ
ＤＬｍａｘ：１ｍ当たりの非交絡部の最大長（ｍｍ）。
【０００６】
また本発明は、サイドバイサイド型に貼り合わされ、そのうちの一方の成分がポリトリメチレンテレフタレート、もう一方の成分がポリエチレンテレフタレートを含んでなる複合マルチフィラメントを、張力が０．３ｃＮ／ｄｔｅｘ〜２．５ｃＮ／ｄｔｅｘとなる緊張領域に通過せしめ、通過後、ポリエステルからなるマルチフィラメントと合流せしめ、流体攪乱処理を施すループヤーンの製造方法である。
【０００７】  また本発明は、上記のループヤーンを用いた織編物である。
【０００８】  また本発明は、上記のループヤーンの製造方法により製造されたループヤーンを用いた織編物である。
【発明を実施するための形態】
【０００９】  本発明のループヤーンの芯糸には、ポリトリメチレンテレフタレート（以下、ＰＴＴとも略称する）を含んでなるマルチフィラメントを用いる。ポリトリメチレンテレフタレート（ＰＴＴ）とは、テレフタル酸を主たる酸性分とし、１・３プロパンジオールを主たるグリコール成分として得られるポリエステルである。
【００１０】  ＰＴＴからなる糸は曲げ剛性が低く、本発明のループヤーンを布帛としたとき、ソフトな風合いを得ることができる。また、ＰＴＴからなる糸を芯糸に用いることにより、優れたストレッチ性を得ることができる。さらに、ＰＴＴからなる糸は弾性回復性に優れるため、流体乱流処理工程において鞘糸を引っ張り込みながらループヤーンを形成することができ、したがって、ループヤーンの芯鞘の複合状態は強固に絡み合ったものとなり、タルミや粗大ループの発生を抑え、解舒性も向上させることができる。
【００１１】  このとき、芯糸が、サイドバイサイド型に貼り合わされ、そのうち一方の成分がポリトリメチレンテレフタレート、もう一方の成分がポリエチレンテレフタレートを含んでなる複合繊維フィラメントを用いると、それらの弾性回復率や収縮特性の差によって、コイル捲縮を発現するので好ましい。コイル捲縮が顕在化した芯糸はノズル内で開繊しやすく、生じるループヤーンをより交絡させることができる。
【００１２】  またコイル捲縮が発現した芯糸を緊張領域に通過せしめることによって、捲縮が顕在化することにより、芯糸がノズル直前でストレッチバックし、鞘糸Ｂを巻き込みながら流体攪乱処理されるので、芯糸Ａのまわりを鞘糸Ｂが撚回、反転を繰り返し、実質的により強固に絡み合ったものになる。
【００１３】  さらにコイル捲縮が顕在化した付加されたフィラメントを流体攪乱処理することで高いストレッチ性を示すループヤーンを得ることができる。
【００１４】  ＰＴＴは、本発明の効果を失わない範囲において、好ましくは２０モル％以下、より好ましくは１０モル％以下の割合で、他のエステル結合の形成可能な共重合成分を含んでも良い。共重合可能な化合物として、例えば、イソフタル酸、コハク酸、シクロヘキサンジカルボン酸、アジピン酸、ダイマ酸、セバシン酸などのジカルボン酸類、一方、グリコ−ル成分として、例えば、エチレングリコ−ル、ジエチレングリコ−ル、ブタンジオ−ル、ネオペンチルグリコ−ル、シクロヘキサンジメタノ−ル、ポリエチレングリコ−ル、ポリプロピレングリコ−ルなどを挙げることができるが、これらに限られるものではない。また、艶消剤として２酸化チタン、滑剤としてのシリカやアルミナの微粒子、抗酸化剤としてヒンダ−ドフェノ−ル誘導体、着色顔料などを必要に応じて添加することができる。
【００１５】  ＰＴＴの極限粘度は０．５以上１．２以下とすることが好ましい。０．５以上とすることで、安定した紡糸が可能となり、糸切れが発生しない。また、繊度むらが抑えられ、引張強度や耐屈曲摩耗性などにも優れた糸が得られる。また極限粘度を１．２以上とすることで、安定して紡糸することを可能とし、繊維の風合いもソフトにすることができる。より好ましくは０．８以上１．０以下である。
【００１６】  また、芯糸の、サイドバイサイド型に貼り合わされた、もう一方の成分である、ポリエチレンテレフタレートとしては、８０％以上のエチレンテレフタレート単位を含有するエチレンテレフタレート系重合体が好ましい。このエチレンテレフタレートには、共重合成分として、例えばアジピン酸、セバシン酸、イソフタル酸、ジフェニルジカルボン酸、ナフタリンジカルボン酸等の二塩基酸類、オキシ安息香酸等のオキシ酸類およびジエチレングリコール、プロピレングリコール、ポリエチレングリコール等のグリコール類および５−ナトリウムスルホイソフタル酸等の１種または２種以上を共重合することができる。
【００１７】  一方、本発明のループヤーンの鞘糸にはポリエステルからなる糸を用いる。ポリエステルからなる糸とは、その主成分がポリエチレンテレフタレート、ポリメチレンテレフタレート、ＰＴＴ、ポリブチレンテレフタレート、ポリヘキサメチレンテレフタレートのいずれかからなるフィラメント糸をさす。耐アイロン性の点からは、ポリエチレンテレフタレートを用いることが好ましい。
【００１８】  また、鞘糸にもＰＴＴを用いた場合、その織物の表面タッチはナイロン調のサラサラ感のあるソフトな風合いを有するので、これも好ましい。
【００１９】  本発明の芯糸および鞘糸の繊維の単糸断面形状は特に限定されるものではなく、円形、三角形、扁平、六角形など、繊度は３０デシテックス（ｄｔｅｘ）から１０００デシテックス（ｄｔｅｘ）の範囲で用途目的にあわせて適宜選択すればよい。また、ソフトタツチを得るためには、鞘糸の単繊維繊度は０．３３〜３．３デシテックス（０．３〜３デニール）が好ましい。
【００２０】  本発明のループヤーンは、表層部に形成されたループ毛羽のうち、毛羽長が０．３５ｍｍ以上のループ毛羽の個数が２５０ケ／ｍ以上であることを特徴とする。表層部に形成されたループ毛羽のうち、毛羽長が０．３５ｍｍ以上のループ毛羽の個数が２５０ケ／ｍ以上であることにより、編織物を形成したときの表面の肌触りがソフトとなる。一方、４５０ケ／ｍを超えるループ毛羽を形成することは極めて困難であり、４５０ケ／ｍ以下であることが好ましい。
【００２１】  また、本発明のループヤーンは、２０％伸長し、除重後に、下記式を満足する。
【００２２】  Ｙ値（交絡均斉度）≧１２
ＤＬｍａｘ≦２０ｍｍ
Ｙ値：１ｍ当たりの交絡数／ＤＬｍａｘ
ＤＬｍａｘ：１ｍ当たりの非交絡部の最大長（ｍｍ）
上記の各値の測定方法については後の実施例で詳述するが、交絡部と非交絡部との区別認識は、一定条件下での糸条に刺したピンの移動により行う。
【００２３】  また、交絡均斉度が大きいということは、交絡部の数が多く、しかも芯糸と鞘糸の絡んでない部分が小さいことを意味する。逆に、交絡均斉度が小さいということは、交絡部が少ないか、または交絡部が多いが非交絡部が大きいことを意味する。
【００２４】  つまり２０％伸長し、一旦除重後、上記の式を満足するということは、本発明のループヤーンにストレッチを加えたときに、ループが外れることなく、ストレッチに追従する優れたループの保持性を有していることを意味する。
【００２５】  本発明のループヤーンは、２０％伸長し、除重後の伸長回復率が７０％以上であることが好ましい。７０％以上であれば編織物を形成したとき、良好な形態安定性およびストレッチ性を得ることができ、ストレッチ素材として好適であり、特にスポーツ衣料などで、編織物がストレッチに十分に追従し、肘、膝部分のワライの発生を抑えることができる。
【００２６】  本発明のループヤーンのヤング率は８．０ｃＮ／ｄｔｅｘ以上１２．０ｃＮ／ｄｔｅｘ以下であることが好ましく、１２．０ｃＮ／ｄｔｅｘ以下とすることで風合いがソフトになり、８．０ｃＮ／ｄｔｅｘ以上とすることで、ハリ腰、反撥性を保つことができる。
【００２７】  本発明のループヤーンを用いた織編物は柔らかい表面タッチ、ハリ腰、ふくらみ、軽量感、清涼感、ストレッチ性、形態安定性に優れ、衣料用として、特に、ジャンパー、ジャケット、ボトムなどのアウターやジャージ、アスレチックウェア、スキーウェアなどのスポーツ衣料などストレッチ素材として用いることができる。
【００２８】  次に、前述の芯糸および鞘糸を用いたループヤーンの加工方法について説明する。本発明のループヤーンの製造方法では、芯糸となるＰＴＴからなるマルチフィラメントと鞘糸となるポリエステルからなるマルチフィラメントとを合流せしめて流体攪乱処理を施す。また、合流せしめる前に、ＰＴＴからなるマルチフィラメントを張力が０．３ｃＮ／ｄｔｅｘ〜２．５ｃＮ／ｄｔｅｘとなる緊張領域に通過せしめることが重要である。
【００２９】  図１〜３は本発明のループヤーンの製造方法の一例を示す模式図である。ＰＴＴからなるマルチフィラメントＡを芯糸として、一方ポリエステルからなるマルチフィラメントを鞘糸として、好ましくは鞘糸を芯糸よりも過供給しつつ合流させ、ノズル５にて流体攪乱処理を施す。ここで、芯糸となるＰＰＴマルチフィラメントを、鞘糸となるマルチフィラメントに合流せしめる前に、張力が０．３ｃＮ／ｄｔｅｘ〜２．５ｃＮ／ｄｔｅｘとなる緊張領域に通過せしめることが重要である。前述のようにＰＴＴからなるマルチフィラメントは弾性回復性に優れるため、一旦緊張状態としてこれを解放させながら鞘糸と合流させると、ストレッチバックにより鞘糸を引き込み、ループヤーンの芯鞘の複合状態を強固に絡み合ったものとすることが可能となるからである。緊張領域を通過せしめる手段としては、例えば以下のような方法がある。
（１）図１のごとくローラの直前にマグネットテンサーを挿入し、張力を掛ける。
（２）図２のごとくローラ間で引伸する。
（３）またさらに、図３のごとくローラ間に熱ピン１１を配し、ＰＴＴからなる高配向未延伸糸、もしくは未延伸糸を、ガラス転移温度以上で延伸することも好ましい態様である。
【００３０】  本発明での流体攪乱処理を施すノズルとしては、いわゆる、タスラン型ノズルを用いることが好ましい。また、流体攪乱圧力は、２．５〜８．０ＭＰａが好ましい。
【００３１】  流体攪乱処理を施した後に熱セットを施すことが好ましい。熱セット温度は、チューブヒータ７の温度で１３０℃以上２１０℃以下の範囲とするのが好ましい。熱セット温度を１３０℃以上とすることでが十分に熱セットされ、流体攪乱処理により形成されたループは収縮し、編織物を形成したときにソフトな表面感となる微細なループを形成する。また、熱セット温度を２１０℃以下とすることで、繊維の熱劣化による単糸切れによる糸強力の低下を抑えることができる。特に、鞘糸にもポリトリメチレンテレフタレート糸条を用いる場合は、融点が低いので、熱セット温度は１８０℃以下がさらに好ましい。
【００３２】  熱セットされたループヤーンはフィードローラ８を経て、テイクアップローラに巻き取られる。
【実施例】
【００３３】  （測定方法）
（１）伸長回復率
自記記録装置付定速伸長型引張試験機を用い、１デシテックス当たり０．０８８２６ｃＮの初荷重をかけた状態で２０ｃｍのつかみの間隔に取付、引張速度を２０ｃｍ／ｍｉｎとして、２０％の伸度まで引き伸ばし、直ちに、同じ速度で除重した。完全に除重した後、直ちに、初荷重まで引き伸ばし、この時の回復伸びを伸長回復率とした。【００３４】  （２）ループのストレッチ追従性
ループのストレッチ追従性は次のようにして測定した。まず、自記記録装置付定速伸長型引張試験機を用い、１デシテックス当たり０．０８８２６ｃＮの初荷重をかけた状態で１００ｃｍのつかみの間隔に取付、引張速度を１００ｃｍ／ｍｉｎとして、２０％の伸度まで引き伸ばし、直ちに、同じ速度で除重した。完全に除重した後、次のようにして各値を測定した。【００３５】  （Ａ）交絡数
除重後、再度０．０８２６ｃＮ／ｄｔｅｘの張力下まで引き伸ばし、そのときの１ｍ当たりの交絡部の数を交絡数とした。【００３６】  （Ｂ）ＤＬｍａｘ
次いで、０．１６５２ｃＮ／ｄｔｅｘの張力下まで引き伸ばし、非交絡部にピンを刺し、糸条１ｍにわたり０．０８２６ｃＮ／ｄｔｅｘの張力でピンを糸の長手方向の上下に移動せしめ、移動した距離を非交絡部の長さとし、そのうちの最大長をＤＬｍａｘとした。一方、ピンが止まる部分が交絡部である。
この測定を、同一糸条の異なる箇所について５回測定し、その最小値と最大値を除いて平均して求めた。【００３７】  （Ｃ）Ｙ値（交絡均斉度）
Ｙ値＝（１ｍ当たりの交絡数）／ＤＬｍａｘ
として求めた。【００３８】  （２）ヤング率
ＪＩＳ−Ｌ−１０１３、８．１０に記載される初期引張抵抗度測定に準じ定速伸長形引張試験機を用い測定した。【００３９】  （３）ループ数
流体攪乱処理をした流体噴射加工糸の糸表面から０．３５ｍｍ以上突出したループ毛羽の個数を光電型毛羽測定機（ＴＯＲＡＹ  ＦＲＡＹ  ＣＯＵＮＴＥＲ）を用い、糸速度６０ｍ／分、走行糸張力０．１ｇ／ｄの条件で測定した。【００４０】
（参考例１）
（１）芯糸側供給糸ジメチルテレフタル酸、１，３−プロパンジオールにテトラブチルチタネートを触媒として用い、１４０〜２３０℃でメタノールを留出しつつエステル交換を行った。更に、２５０℃温度一定の条件下で重合を行い、ポリトリメチレンテレフタレートを得た。
【００４１】  上記のようにして得られた極限限度〔η〕が０．８９のポリトリメチレンテレフタレートを通常の紡糸機により紡糸温度２６０℃で、形状が丸形で２４孔の口金を用いて吐出し、紡糸速度１８００ｍ／ｍｉｎで紡糸し、未延伸糸を得た。得られた未延伸糸を、１ｓｔホットロール温度７０℃、延伸倍率１．４倍、２ｎｄホットロール温度１３０℃、延伸速度６００ｍ／ｍｉｎで延伸した後、スピンドル巻き取り装置を用いて巻き取り、８３ｄｔｅｘ、２４フィラメント、ヤング率が２３．３ｃＮ／ｄｔｅｘ、伸度４０．９％、２０％伸長時の伸長回復率が６６．９％の延伸糸を得て、これを芯糸側供給糸とした。【００４２】  （２）鞘糸側供給糸
８３ｄｔｅｘ、７２フィラメント、伸度が２６．２％のポリエチレンテレフタレート延伸糸を用いた。【００４３】  （３）エアー加工
図１に示すようなエアー加工工程を使用して、以下の条件でエアー加工を実施した。流体攪乱処理直前の芯糸に張力を付与するためマグネットテンサーを用いた。
糸速        ：２００ｍ／ｍｉｎ（デリベリローラ６）
流体攪乱処理直前の芯糸の張力：６５ｃＮ
ノズル      ：Ｈｅｍａ  ｊｅｔ  ＴＥ−３１２Ｋ
フィード率  ：芯糸    ＋１０％
鞘糸    ＋５０％
流体攪乱圧力：０．５Ｍｐａ
水付与      ：有り（１５０ｃｃ／分）
熱セット温度：１９０℃
得られたループヤーンは、毛羽長が０．３５ｍｍ以上のループ毛羽の個数が３２９個／ｍ、ループのストレッチ追従性について、Ｙ値が８９、ＤＬｍａｘが４ｍｍ、ヤング率が９．６３ｃＮ／ｄｔｅｘ、２０％伸長時の伸長回復率は８０．６％であった。【００４４】  （４）布帛評価
上記のループヤーンを緯糸として用い、経糸として５６ｄｔｅｘ、２４フィラメントのポリエチレンテレフタレート延伸糸を用い、レピア織機により製織し、織物を形成した。解舒性に問題はなく、工程通過性は良好であった。引き続き９７℃の熱水でリラックス精練、テラシルネイビーブルー色の分散染料で１３０℃で染色、１６０℃で仕上熱固定した。本発明糸を使用した織物は染色性、反発性に富み、ソフトな肌触りを併せ持ち、寸法安定性、ストレッチ性が良好であった。【００４５】
（参考例２）
（１）芯糸側供給糸実施例１と同様に、極限限度〔η〕が０．８９のポリトリメチレンテレフタレートを通常の紡糸機により紡糸温度２６０℃で、形状が丸形で３６孔の口金を用いて吐出し、紡糸速度３０００ｍ／ｍｉｎで引き取りつつ１１０℃に加熱された２ゴデーロールで乾熱処理を行い、１０６ｄｔｅｘ、３６フィラメント、伸度が１０９．８％の高配向未延伸糸を得、これを芯糸側供給糸とした。
【００４６】
（２）鞘糸側供給糸参考例１と同様のものを用いた。
【００４７】
（３）エアー加工
参考例１と同様に図１に示すようなエアー加工工程を使用して、以下の条件でエアー加工を実施した。ただし、流体攪乱処理直前の芯糸に張力を付与するためマグネットテンサーではなく、図３のように熱ピンに１回転巻き付け延伸した。
熱ピンの温度：７５℃
熱ピンの直径：２５ｍｍ
糸速        ：２００ｍ／ｍｉｎ（デリベリローラ６）
流体攪乱処理直前の芯糸の張力：９５ｃＮ
ノズル    ：Ｈeｍａ ｊｅｔ  ＴＥ−３１２Ｋ
フィード率：芯糸  ＋１０％
鞘糸  ＋５０％
流体攪乱圧力：０．５Ｍｐａ
水付与      ：有り（１５０ｃｃ／分）
熱セット温度：１９０℃
得られたループヤーンは、毛羽長が０. ３５ｍｍ以上のループ毛羽の個数が３５６個／ｍ、ループのストレッチ追従性について、Ｙ値が８５、ＤＬｍａｘが５ｍｍ、ヤング率が９．３９ｃＮ／ｄｔｅｘ、２０％伸長時の伸長回復率は８２．２％であった。
【００４８】  （４）布帛評価
実施例１と同様に上記のループヤーンを緯糸としてもちい、経糸として５６ｄｔｅｘ、２４フィラメントのポリエチレンテレフタレート延伸糸を用い、レピア織機により製織し、織物を形成した。解舒性に問題はなく、工程通過性は良好であった。引き続き９７℃の熱水でリラックス精練、テラシルネイビーブルー色の分散染料で染色、１６０℃で仕上熱固定した。該織物は実施例１と同様染色性、寸法安定性、ストレッチ性が良好であった。【００４９】
（実施例３）
（１）芯糸側供給糸１０６ｄｔｅｘ、３６フィラメント、ヤング率２５９．５ｃＮ／ｄｔｅｘ、伸度３４．９％、２０％伸長時の伸長回復率が７１．９％のサイドバイサイド型に貼り合わされ、そのうち一方がポリトリメチレンテレフタレート、もう一方がポリエチレンテレフタレートからなる延伸糸を得て、これを芯糸側供給糸とした。
（２）鞘糸側供給糸
参考例１と同様のものを用いた。
【００５０】  （３）エアー加工
実施例２と同様に図１に示すようなエアー加工工程を使用して、以下の条件でエアー加工を実施した。
熱ピンの温度：７５℃
熱ピンの直径：２５ｍｍ
糸速        ：２００ｍ／ｍｉｎ（デリベリローラ６）
流体攪乱処理直前の芯糸の張力：９５ｃＮ
ノズル      ：Ｈｅｍａ  ｊｅｔ  ＴＥ−３１２Ｋ
フィード率  ：芯糸    ＋１０％
鞘糸    ＋５０％
流体攪乱圧力：０．５Ｍｐａ
水付与      ：有り（１５０ｃｃ／分）
熱セット温度：１９０℃
得られたループヤーンは、毛羽長が０．３５ｍｍ以上のループ毛羽の個数が３９５個／ｍ、ヤング率が９．１２ｃＮ／ｄｔｅｘ、２０％伸長時の伸長回復率は８５．５％であった。【００５１】
（４）布帛評価
参考例１と同様に上記のループヤーンを緯糸として用い、経糸として５６ｄｔｅｘ、２４フィラメントのポリエチレンテレフタレート延伸糸を用い、レピア織機により製織し、織物を形成した。解舒性に問題はなく、工程通過性は良好であった。引き続き９７℃の熱水でリラックス精練、テラシルネイビーブルー色の分散染料で染色、１６０℃で仕上熱固定した。該織物は実施例１と同様染色性、寸法安定性、ストレッチ性が良好であった。
【００５２】  （比較例１）
（１）芯糸側供給糸
実施例１と同様のものを用いた。【００５３】
（２）鞘糸側供給糸参考例１と同様のものを用いた。
【００５４】  （３）エアー加工
図１に示すようなエアー加工工程を使用して、以下の条件でエアー加工を実施した。ただし、流体攪乱処理直前の芯糸に張力を付与するためのマグネットテンサーを取り除いた。
糸速        ：２００ｍ／ｍｉｎ（デリベリローラ６）
流体攪乱処理直前の芯糸の張力：１．５ｃＮ
ノズル      ：Ｈｅｍａ  ｊｅｔ  ＴＥ−３１２Ｋ
フィード率  ：芯糸    ＋１０％
鞘糸    ＋５０％
流体攪乱圧力：０．５ＭＰａ
水付与      ：有り（１５０ｃｃ／分）
熱セット温度：１９０℃
得られたループヤーンは、毛羽長が０．３５ｍｍ以上のループ毛羽の個数が２３７個／ｍ、ループの追従性についてＹ値が２６、ＤＬｍａｘが１１ｍｍ、ヤング率が９．８７ｃＮ／ｄｔｅｘ、２０％伸長時の伸長回復率は７９．２％であった。ループは、粗大なものが多く、タルミも発生した。【００５５】
（４）布帛評価
参考例１と同様に上記のループヤーンを緯糸として用い、経糸として５６ｄｔｅｘ、２４フィラメントのポリエチレンテレフタレート延伸糸を用い、レピア織機により製織し、織物を形成した。粗大毛羽が多いことから解舒不良が発生し、製織時の停台の原因となった。引き続き９７℃の熱水でリラックス精錬、テラシルネイビーブルー色の分散染料で染色、１６０℃で仕上熱固定した。該織物は実施例１と同様染色性、寸法安定性、ストレッチ性が良好であったが粗大毛羽が多いことから、織物表面が荒れ、目標とするソフトな風合いが得られなかった。
【００５６】  （比較例２）
（１）芯糸側供給糸
繊度８３ｄｔｅｘ、フィラメント本数２４本、ヤング率が８１．２ｃＮ／ｄｔｅｘ、伸度が３２．２％、２０％伸長時の伸長回復率が３６．１％のポリエチレンテレフタレート延伸糸を用いた。【００５７】  （２）鞘糸側供給糸
実施例１と同様のものを用いた。【００５８】
（３）エアー加工
参考例１と同様に図１に示すようなエアー加工工程を使用して、以下の条件でエアー加工を実施した。流体攪乱処理直前の芯糸に張力を付与するためマグネットテンサーを用いた。
糸速        ：２００ｍ／ｍｉｎ（デリベリローラ５）
流体攪乱処理直前の芯糸の張力：９５ｃＮ
ノズル    ：Ｈeｍａ ｊｅｔ  ＴＥ−３１２Ｋ
フィード率：芯糸  ＋１０％
鞘糸  ＋５０％
流体攪乱圧力：０．５Ｍｐａ
水付与      ：有り（１５０ｃｃ／分）
熱セット温度：１９０℃
得られたループヤーンは、毛羽長が０. ３５ｍｍ以上のループ毛羽の個数が２２６個／ｍ、ループの追従性について、Ｙ値が１３、ＤＬｍａｘが１３ｍｍ、ヤング率が１３．３１ｃＮ／ｄｔｅｘ、２０％伸長時の伸長回復率は８７．２％であった。ループは、粗大なものが多く、タルミも発生した。
【００５９】
（４）布帛評価
参考例１と同様に上記のループヤーンを緯糸として用い、経糸として５６ｄｔｅｘ、２４フィラメントのポリエチレンテレフタレート延伸糸を用い、レピア織機により製織し、織物を形成した。粗大毛羽が多いことから解舒不良が発生し、製織時の停台の原因となった。引き続き９７℃の熱水でリラックス精練、テラシルネイビーブルー色の分散染料で染色、１６０℃で仕上熱固定した。該織物は寸法安定性、ストレッチ性が不十分であり、粗大毛羽が多いことから、織物表面が荒れソフトな風合いが得られなかった。
【発明の効果】
【００６０】  本発明により、嵩高性や反発性とソフトな風合いを併せもち、さらにはストレッチ性や寸法安定性、工程通過性にも優れたループヤーンおよびその製造方法を提供することができる。
【図面の簡単な説明】
【図１】本発明のループヤーンを得るための加工工程の一例を示す模式図である。
【図２】芯糸を緊張領域に通過せしめる方法の一例を示す模式図である。
【図３】芯糸を緊張領域に通過せしめる方法の一例を示す模式図である。
【符号の説明】  Ａ：ポリトリメチレンテレフタレート延伸糸
Ｂ：ポリエステル系半延伸糸
１：マグネットテンサ
２：フィードローラ
３：フィードローラ
４：水付与ガイド
５：流体乱流ノズル
６：デリベリローラ
７：チューブヒータ
８：フィードローラ
９：テイクアップローラ
１０：フィードローラ
１１：熱ピン
【図１】
0005217068.tif 000002
【図２】
0005217068.tif 000003
【図３】
0005217068.tif 000004